(57)【特許請求の範囲】
【請求項１】
下記工程（Ａ）〜（Ｃ）および（Ｘ）を有することを特徴とする合金化溶融亜鉛めっき鋼板の製造方法：
（Ａ）質量％で、Ｓｉ：０．４０％以上２．０％以下およびＣｒ：０．１０％以上０．５％以下からなる群から選択される１種または２種以上を含有するとともに、Ｐ含有量が０．１０％以下かつＭｏ含有量が０．５％以下である化学組成を有するスラブに熱間圧延を施して４００℃未満の温度域で巻き取って熱延鋼板とする熱間圧延工程；
（Ｂ）前記熱延鋼板に酸洗処理を施して酸洗鋼板とする酸洗工程；
（Ｃ）前記酸洗鋼板に冷間圧延を施して冷延鋼板とする冷間圧延工程；および
（Ｘ）前記冷延鋼板に、水素濃度：１体積％以上３０体積％以下かつ露点：−２０℃未満の窒素−水素雰囲気下で７００℃以上の温度域に保持する還元焼鈍を施したのちに溶融亜鉛めっきを施し、さらに合金化処理を施して、Ｆｅ質量濃度を０．０８０以上かつめっき付着量とＦｅ質量濃度との積を６．０ｇ／ｍ２以下に調整する連続溶融亜鉛めっき工程。
【請求項２】
下記工程（Ａ）〜（Ｃ）および（Ｙ）を有することを特徴とする合金化溶融亜鉛めっき鋼板の製造方法：
（Ａ）質量％で、Ｓｉ：０．４０％以上２．０％以下およびＣｒ：０．１０％以上０．５％以下からなる群から選択される１種または２種以上を含有するとともに、Ｐ含有量が０．１０％以下かつＭｏ含有量が０．５％以下である化学組成を有するスラブに熱間圧延を施して４００℃未満の温度域で巻き取って熱延鋼板とする熱間圧延工程；
（Ｂ）前記熱延鋼板に酸洗処理を施して酸洗鋼板とする酸洗工程；
（Ｃ）前記酸洗鋼板に冷間圧延を施して冷延鋼板とする冷間圧延工程；および
（Ｙ）前記冷延鋼板に、水素濃度：１体積％以上３０体積％以下かつ露点：−２０℃以上１０℃以下の窒素−水素雰囲気下で７００℃以上の温度域に保持する還元焼鈍を施したのちに溶融亜鉛めっきを施し、さらに合金化処理を施して、Ｆｅ質量濃度を０．０８０以上０．１３０以下に調整する連続溶融亜鉛めっき工程。
【請求項３】
前記工程（Ａ）において、熱間完了温度をＡｒ３点以上として、熱間圧延完了後０．４秒間以内に７２０℃以下の温度域まで冷却することを特徴とする請求項１または請求項２に記載の合金化溶融亜鉛めっき鋼板の製造方法。
【発明の詳細な説明】
【技術分野】
【０００１】
本発明は、ＳｉまたはＣｒの含有量が高い鋼板をめっき基材とする合金化溶融亜鉛めっき鋼板の製造方法に関する。
【背景技術】
【０００２】
近年、地球規模での二酸化炭素総排出量の削減が求められている。化石燃料を多量に消費している自動車においては、斯かる要請から排ガス量の削減や燃費の向上を目的として、車体重量の軽量化が進められている。一方で、自動車においては、安全性の向上も至上命令である。そのため、車体重量の軽量化と車両の安全性向上との両立を可能とする高張力鋼板への需要が高まっている。この傾向の一環として、クロスメンバーやサイドメンバー等の部材に、薄肉化しても強度を確保することが可能な高張力鋼板の採用が増加している。
【０００３】
高張力鋼板の多くは、Ｐ、Ｓｉ、Ｍｎ、Ｃｒ、Ａｌ等の合金元素を含有させることにより鋼の強度を高めたものであり、その化学組成等については多くの提案がなされている。これらの合金元素の中でもＳｉやＣｒは、高強度化に伴う延性の低下を抑制することができるとともに比較的安価であることから、高張力鋼板の合金元素として有望視されている。
【０００４】
一方、自動車の車体には、耐食性や外観を向上させるためにめっき鋼板が採用されており、特に合金化溶融亜鉛めっき鋼板が多く使用されている。
ところが、高張力鋼板の合金元素として有望視されているＳｉおよびＣｒは、Ｆｅに比して易酸化性である。そのため、ＳｉまたはＣｒの含有量の高い鋼板は、熱間圧延工程などにおいて鋼板表層部の粒界酸化が生じ易く、熱延鋼板に酸洗を施した後も鋼板表層部の粒界に酸化物が残存し、斯かる状態で冷間圧延に供される場合がある。このようにして得られた冷延鋼板に合金化溶融亜鉛めっきを施すと、溶融亜鉛めっき後の合金化処理過程においてめっき基材である鋼板の表層部の粒界にＺｎが浸入し易くなる。そして、Ｚｎが浸入することにより脆化した粒界は、成形時において亀裂の起点となるため穴拡げ性が低下する。
【０００５】
このような観点から、めっき基材である鋼板の表層部の粒界にＺｎが浸入するのを抑制する技術が提案されている。
例えば、特許文献１には、（ａ）鋼板にＢを添加することにより粒界を強化する方法、（ｂ）鋼板表面の粒界酸化の深さが小さい下地鋼板を用いる方法、（ｃ）スラブ加熱条件を制御することによりスラブ表層の内部酸化を抑制する方法、（ｄ）酸洗後に鋼板表面を研削することにより内部酸化物を除去する方法および（ｅ）溶融亜鉛めっき浴のＡｌ濃度を低くすることにより粒界での選択的合金化反応を抑制する方法が提案されている。
【先行技術文献】
【特許文献】
【０００６】
【特許文献１】特開２００５−１５４８７０号公報
【発明の概要】
【発明が解決しようとする課題】
【０００７】
ところで、合金化溶融亜鉛めっき鋼板には、めっき性能の観点から耐パウダリング性が要求される。
本発明者らが、ＳｉまたはＣｒの含有量の高い鋼板をめっき基材とする合金化溶融亜鉛めっき鋼板の耐パウダリング性について詳細に検討したところ、上述した穴拡げ性の場合と同様に、めっき基材である鋼板の表層部の粒界にＺｎが浸入することによって耐パウダリング性が劣化することが判明した。
【０００８】
すなわち、めっき基材である鋼板の表層部の粒界にＺｎが浸入することによる粒界脆化が著しくなると、合金化処理後において鋼板表層部の結晶粒の一部が剥離する場合がある。このような鋼板に加工を施すと、剥離した結晶粒を起点として著しいパウダリングが生じるのである。
【０００９】
ここで、ＳｉまたはＣｒの含有量の高い鋼板をめっき基材とする合金化溶融亜鉛めっき鋼板の耐パウダリング性を確保するために、合金化溶融亜鉛めっき鋼板におけるめっき基材である鋼板の表層部の粒界にＺｎが浸入するのを抑制する技術として特許文献１に提案されている方法を適用することが一応考えられる。
【００１０】
しかしながら、上記（ａ）の方法では、化学組成が制約されてしまうため、目的とする特性を得ることが困難となる場合がある。また、上記（ｂ）の方法として具体的に提案されているのは上記（ｃ）の方法のみであるが、スラブ加熱の低温化や短時間化により温度ムラが生じ易くなるため、材質の不均一化を招く場合がある。また、上記（ｄ）の方法では、研削に伴う製造コストの著しい増加を余儀なくされてしまう。また、上記（ｅ）の方法では、溶融亜鉛めっき浴のＡｌ濃度の頻繁に変更することが困難であることから、易合金化材の合金化度の制御が困難になる場合がある。
【００１１】
このように、特許文献１において提案されている技術は、いずれも実用的とは言い難い。
さらに、本発明者らの検討によれば、特許文献１において提案されている技術を適用したとしても良好な耐パウダリング性を確保することができない場合があることが判明した。
【００１２】
以上説明したように、ＳｉおよびＣｒは高張力鋼板の合金元素として有望視されているものの、合金化溶融亜鉛めっき鋼板の高強度化の手段としては適用が制限されているのが実情である。
【００１３】
本発明は、上記従来技術に鑑みてなされたものであり、ＳｉまたはＣｒの含有量の高い鋼板をめっき基材とする合金化溶融亜鉛めっき鋼板について良好な耐パウダリング性を確保することを課題とする。
【課題を解決するための手段】
【００１４】
本発明者らは、上記課題を解決すべく鋭意検討を行った。その結果、以下の新たな知見を得た。
（ア）熱間圧延工程における新知見
ＳｉまたはＣｒの含有量の高い鋼板は、熱間圧延工程における巻取後において鋼板表層部の粒界酸化が著しく進行する場合がある。このような熱延鋼板に酸洗処理を施すと、著しく酸化が進行した粒界部が選択的に腐食され、鋼板表層部にクラックが形成される。このような酸洗鋼板に冷間圧延を施すと、酸洗鋼板におけるクラックは冷延鋼板におけるフラップとなる。このようにして形成されたフラップは、めっき基材である鋼板の表層部の粒界にＺｎが浸入することを助長し、粒界脆化を顕著にする。その結果、合金化処理後において鋼板表層部の結晶粒の一部が剥離し、耐パウダリング性が著しく劣化する。
【００１５】
一般に、冷間圧延に供する熱延鋼板は、冷間圧延を容易にするために強度を低下させることが指向される。このため、熱間圧延工程における巻取温度は比較的高温とされるのであるが、この巻取温度を高温とすることがＳｉまたはＣｒの含有量の高い鋼板についてフラップの形成を促進するのである。
したがって、熱間圧延工程における巻取温度を低温として、冷延鋼板におけるフラップの形成を抑制することが、良好な耐パウダリング性を確保するうえで必要である。
【００１６】
（イ）連続溶融亜鉛めっき工程における新知見
合金化溶融亜鉛めっき鋼板は、めっき基材となる鋼板について、還元焼鈍炉において当該鋼板表層部のＦｅ酸化物を還元して清浄かつ活性にすることにより溶融亜鉛との親和性を高め、その後溶融亜鉛めっき浴に浸漬することによって溶融亜鉛めっきを施す。この還元焼鈍炉の雰囲気は強い還元状態とするために通常−２０℃未満の低露点とされる。
【００１７】
しかしながら、ＳｉおよびＣｒはＦｅに比して易酸化性であるため、Ｆｅに対して還元雰囲気である還元焼鈍炉の雰囲気はＳｉおよびＣｒに対しては酸化雰囲気となる。このため、ＳｉまたはＣｒの含有量の高い鋼板をめっき基材とする場合には、還元焼鈍炉においてＳｉまたはＣｒの酸化が進行する。
【００１８】
ここで、還元焼鈍炉の雰囲気が低露点である場合には、雰囲気からめっき基材である鋼板の表層部に供給される酸素は少ない。一方、一般的に粒界における反応性は粒内に比して高い。また、本発明に係る鋼のようにＳｉまたはＣｒを多量に含有する場合には、粒内に供給された酸素は多量に存在するこれらの元素と結合してトラップされてしまうため、粒内における酸化は進行しにくい。したがって、本発明に係る鋼のようなＳｉまたはＣｒを多量に含有する化学組成を有する鋼板では、粒内に比して粒界の酸化の進行が著しくなりやすい。粒界における酸化の進行が著しくなると、めっき基材である鋼板の表層部の粒界にＺｎが浸入しやすい。このため、粒界脆化が顕著となり、合金化処理後において鋼板表層部の結晶粒の一部が剥離し、耐パウダリング性が著しく劣化する。
【００１９】
このようなＳｉまたはＣｒを多量に含有する化学組成を有する鋼板をめっき基材とする場合における耐パウダリング性の劣化を抑制するための手段として、粒界へのＺｎの侵入を抑制することがまず考えられる。
【００２０】
この手段について本発明者らが検討した結果、粒内酸化を促進させて粒界酸化の進行と粒内酸化の進行との差を小さくすることにより、粒界へのＺｎの侵入を抑制できるとの知見を得た。
【００２１】
この知見に基づく耐パウダリング性劣化抑制手段とは、還元焼鈍炉の雰囲気を従来よりも高露点とすることである。すなわち、還元焼鈍炉の雰囲気を従来よりも高露点とすることにより、雰囲気からめっき基材である鋼板の表層部により多くの酸素が供給される。このため、鋼中のＳｉまたはＣｒと結合してトラップされてしまう量よりも過剰な酸素が粒内に供給されることになり、粒内酸化の進行が促進され、粒界酸化の進行との差が小さくなる。このように粒界のみならず粒内においても酸化が進行した鋼板をめっき基材として溶融亜鉛めっきを行うと、鋼板の表層部の粒界にＺｎが浸入することが顕著となることは抑制される。それゆえ、粒界脆化により合金化処理後において鋼板表層部の結晶粒の一部が剥離して耐パウダリング性が著しく劣化することが抑制される。
【００２２】
ここで、還元焼鈍炉の雰囲気を高露点とすると、めっき基材である鋼板の表層には脱炭層が形成される。したがって、めっき基材である鋼板の表層部の脱炭層の厚さを指標とし、この脱炭層の厚さが所定値以上になるようにすることで、そのめっき鋼板では鋼板の表層部の粒界へのＺｎの侵入が顕著となることが抑制される。
【００２３】
本発明者らがこの観点で検討を行った結果、めっき基材である鋼板の表層部の脱炭層の厚さを５μｍ以上とすることで、めっき基材である鋼板の表層部の粒界にＺｎが顕著に浸入することが効果的に抑制されることが判明した。
【００２４】
ＳｉまたはＣｒを多量に含有する化学組成を有する鋼板をめっき基材とする場合における耐パウダリング性の劣化を抑制するための別の手段として、Ｚｎが粒界に侵入しやすい状態にあってもパウダリングに至らないようにすることが考えられる。
【００２５】
この手段について本発明者らが検討した結果、合金化処理において鋼板からめっき層へと移動するＦｅ量を抑制することにより、パウダリングを抑制できるとの知見を得た。
この知見に基づく耐パウダリング性劣化抑制手段とは、還元焼鈍炉の雰囲気が低露点である場合、つまり、めっき基材である鋼板の表層部の脱炭層の厚さを５μｍ未満である場合において、溶融亜鉛めっき層へのＦｅの拡散総量を制限することである。すなわち、溶融亜鉛めっき層へのＦｅの拡散総量を制限することにより、Ｚｎが粒界に侵入しても、パウダリングを生じるほどの粒界脆化は抑制される。このため、合金化処理後において鋼板表層部の結晶粒の一部が剥離することが抑制され、剥離した結晶粒を起点とする著しいパウダリングを抑制することが実現される。
【００２６】
ここで、上記の溶融亜鉛めっき層へのＦｅの拡散総量は、合金化溶融亜鉛めっき層におけるＦｅ濃度とめっき付着量との積（以下、「拡散Ｆｅ量」ともいう。）により見積もることができる。したがって、この拡散Ｆｅ量について上限を設けることにより、良好な耐パウダリング性を確保することが実現される。
【００２７】
以上のように、熱間圧延工程においては、巻取温度を低温化することにより冷延鋼板におけるフラップの形成を抑制し、さらに、連続溶融亜鉛めっき工程においては、還元焼鈍雰囲気を高露点としてめっき基材である鋼板表層部における粒内酸化の進行と粒界酸化の進行との差を小さくするか、還元焼鈍雰囲気は低露点とするが溶融亜鉛めっき層へのＦｅの拡散総量を制限することにより、ＳｉまたはＣｒの含有量の高い鋼板をめっき基材とする合金化溶融亜鉛めっき鋼板について良好な耐パウダリング性を確保することが可能となるとの新たな知見が得られたのである。
【００２８】
本発明は上記新知見に基づいてなされたものであり、その要旨は以下のとおりである。
【００３０】
（１）下記工程（Ａ）〜（Ｃ）および（Ｘ）を有することを特徴とする合金化溶融亜鉛めっき鋼板の製造方法：
（Ａ）質量％で、Ｓｉ：０．４０％以上２．０％以下およびＣｒ：０．１０％以上０．５％以下からなる群から選択される１種または２種以上を含有するとともに、Ｐ含有量が０．１０％以下かつＭｏ含有量が０．５％以下である化学組成を有するスラブに熱間圧延を施して４００℃未満の温度域で巻き取って熱延鋼板とする熱間圧延工程；
（Ｂ）前記熱延鋼板に酸洗処理を施して酸洗鋼板とする酸洗工程；
（Ｃ）前記酸洗鋼板に冷間圧延を施して冷延鋼板とする冷間圧延工程；および
（Ｘ）前記冷延鋼板に、水素濃度：１体積％以上３０体積％以下かつ露点：−２０℃未満の窒素−水素雰囲気下で７００℃以上の温度域に保持する還元焼鈍を施したのちに溶融亜鉛めっきを施し、さらに合金化処理を施して、Ｆｅ質量濃度を０．０８０以上かつめっき付着量とＦｅ質量濃度との積を６．０ｇ／ｍ２以下に調整する連続溶融亜鉛めっき工程。
【００３１】
（２）下記工程（Ａ）〜（Ｃ）および（Ｙ）を有することを特徴とする合金化溶融亜鉛めっき鋼板の製造方法：
（Ａ）質量％で、Ｓｉ：０．４０％以上２．０％以下およびＣｒ：０．１０％以上０．５％以下からなる群から選択される１種または２種以上を含有するとともに、Ｐ含有量が０．１０％以下かつＭｏ含有量が０．５％以下である化学組成を有するスラブに熱間圧延を施して４００℃未満の温度域で巻き取って熱延鋼板とする熱間圧延工程；
（Ｂ）前記熱延鋼板に酸洗処理を施して酸洗鋼板とする酸洗工程；
（Ｃ）前記酸洗鋼板に冷間圧延を施して冷延鋼板とする冷間圧延工程；および
（Ｙ）前記冷延鋼板に、水素濃度：１体積％以上３０体積％以下かつ露点：−２０℃以上１０℃以下の窒素−水素雰囲気下で７００℃以上の温度域に保持する還元焼鈍を施したのちに溶融亜鉛めっきを施し、さらに合金化処理を施して、Ｆｅ質量濃度を０．０８０以上０．１３０以下に調整する連続溶融亜鉛めっき工程。
【００３２】
（３）前記工程（Ａ）において、熱間完了温度をＡｒ３点以上として、熱間圧延完了後０．４秒間以内に７２０℃以下の温度域まで冷却することを特徴とする上記（１）または上記（２）に記載の合金化溶融亜鉛めっき鋼板の製造方法。
【発明の効果】
【００３３】
本発明によれば、ＳｉまたはＣｒの含有量が高い鋼板をめっき基材とする場合であっても良好な耐パウダリング性を有する合金化溶融亜鉛めっき鋼板を得ることができるので、高張力鋼板の合金元素として有望視されているＳｉおよびＣｒの適用範囲を拡大することができる。本発明により製造される合金化溶融亜鉛めっき鋼板は、良好な耐パウダリング性を有しているため、自動車や建築用途などの高強度で耐食性が必要な材料用途に好適である。また、安価に製造できるので、工業的な価値が極めて大きい。
【図面の簡単な説明】
【００３４】
【図１】合金化溶融亜鉛めっき鋼板の断面観察像であって鋼板と合金化溶融亜鉛めっき層との界面における鋼板の結晶粒の剥離がない場合を示す図である。
【図２】合金化溶融亜鉛めっき鋼板の断面観察像であって鋼板と合金化溶融亜鉛めっき層との界面における鋼板の結晶粒の剥離がある場合を示す図である。
【発明を実施するための形態】
【００３５】
以下に、本発明に係る合金化溶融亜鉛めっき鋼板の製造方法を説明する。なお、各化学成分の含有量や濃度の「％」表示は、特に断りのない限り、「質量％」を意味する。
【００３６】
１．基材鋼板の化学組成
めっき基材である鋼板は、Ｓｉ：０．４０％以上２．０％以下およびＣｒ：０．１０％以上０．５％以下からなる群から選択される１種または２種以上を含有するとともに、Ｐ含有量が０．１０％以下かつＭｏ含有量が０．５％以下である化学組成を有する炭素鋼または低合金鋼とする。
【００３７】
（１）Ｓｉ：０．４０％以上２．０％以下およびＣｒ：０．１０％以上０．５％以下からなる群から選択された１種または２種を含有
Ｓｉ含有量が０．４％未満かつＣｒ含有量が０．１０％未満である場合には、通常の熱間圧延条件および連続溶融亜鉛めっき条件を適用したとしても、めっき基材である鋼板の表層部の粒界にＺｎが浸入することは生じ難い。したがって、本発明においては、Ｓｉ含有量が０．４０％以上またはＣｒ含有量が０．１０％以上である場合を対象とする。本発明による効果がより顕著に得られるのは、Ｓｉについてはその含有量が０．６０％以上である場合であり、Ｃｒについてはその含有量が０．２０％以上である場合である。
【００３８】
一方、Ｓｉ含有量が２．０％を超えると、熱間圧延条件や連続溶融亜鉛めっき条件を好適化してもめっき基材である鋼板の表層部の粒界へのＺｎの浸入を抑制することは困難であり、Ｚｎの侵入に基づく粒界脆化を抑制することも困難である。また、合金化処理性の低下が著しくなる。したがって、Ｓｉ含有量は２．０％以下とする。好ましくは１．６％以下である。
また、Ｃｒ含有量が０．５％を超えると不めっきが発生する場合がある。したがって、Ｃｒ含有量は０．５％以下とする。好ましくは０．４％以下である。
【００３９】
（２）Ｐ：０．１０％以下
Ｐは、一般に不純物として含有される元素であるが、固溶強化により鋼を強化する作用を有するので、積極的に含有させてもよい。しかしながら、Ｐ含有量が０．１０％を超えると合金化処理性の低下が著しくなる。したがって、Ｐ含有量は０．１０％以下とする。好ましくは０．０８％以下である。上記作用による効果をより確実に得るには、Ｐ含有量を０．０４％以上とすることが好ましい。
【００４０】
（３）Ｍｏ：０．５％以下
Ｍｏは、任意元素であり、鋼を強化する作用を有するので含有させてもよいが、Ｍｏ含有量が０．５％を超えると合金化処理性の低下が著しくなる。したがって、Ｍｏ含有量は０．５％以下とする。上記作用による効果をより確実に得るには、Ｍｏ含有量を０．０５％以上とすることが好ましい。
めっき基材である鋼板は上述した化学組成を有する炭素鋼または低合金鋼であるが、上記以外の元素は以下のようにすることが好ましい。
【００４１】
（４）Ｃ：０．０１％以上０．２５％以下
Ｃは、固溶強化や変態強化により鋼の強度を高める作用を有する元素である。また、オーステナイトからフェライトへの変態温度を低下させる作用を有し、熱間圧延の圧延完了温度を低下させることを可能にするので、鋼組織微細化を促進して細粒化強化により鋼の強度を高めるのに有用な元素である。したがって、Ｃ含有量は０．０１％以上とすることが好ましい。さらに好ましくは０．０３％以上である。しかしながら、Ｃ含有量が０．２５％を超えると溶接性の劣化が著しくなる。したがって、Ｃ含有量は０．２５％以下とすることが好ましい。
【００４２】
（５）Ｍｎ：３％以下
Ｍｎは、固溶強化や変態強化により鋼の強度を高める作用を有する元素である。また、オーステナイトからフェライトへの変態温度を低下させる作用を有し、熱間圧延の圧延完了温度を低下させることを可能にするので、鋼組織微細化を促進して細粒化強化により鋼の強度を高めるのに有用な元素である。したがって、含有させてもよい。しかしながら、過剰に含有させても上記作用による効果は飽和してコスト的に不利になる。したがって、Ｍｎ含有量は３％以下とすることが好ましい。さらに好ましくは２．７％以下である。上記作用による効果をより確実に得るにはＭｎ含有量を０．５％以上とすることが好ましい。さらに好ましくは０．８％以上である。
【００４３】
（６）Ｓ：０．０５％以下
Ｓは不純物として含有され、鋼中に硫化物系介在物を形成して加工性を低下させる作用を有する。したがって、Ｓ含有量は０．０５％以下とすることが好ましい。さらに好ましくは０．００８％以下であり、特に好ましくは０．００３％以下である。
【００４４】
（７）ｓｏｌ．Ａｌ：１％以下
Ａｌは、溶鋼を脱酸して鋼を健全化する作用を有する。したがって、含有させてもよい。しかしながら、過剰に含有させると安定した連続鋳造を困難にする。また、オーステナイトからフェライトへの変態温度を上昇させ、熱間圧延の圧延完了温度を低下させることを困難にするので、鋼組織微細化を促進して細粒化強化により鋼の強度を高める場合には好ましくない。したがって、ｓｏｌ．Ａｌ含有量は１％以下とすることが好ましい。脱酸を目的に含有させる場合には、ｓｏｌ．Ａｌ含有量を０．００５％以上とすることが好ましい。
【００４５】
（８）Ｎ：０．０１％以下
Ｎは不純物として含有され、加工性を低下させる作用を有する。したがって、Ｎ含有量は０．０１％以下とすることが好ましい。さらに好ましくは０．００６％以下である。
【００４６】
（９）Ｔｉ：０．３％以下
Ｔｉは、鋼中に炭化物や窒化物として析出することにより鋼の強度を高める作用を有する。また、これらの析出物がオーステナイトやフェライトの粗大化を抑制して、鋼組織の細粒化強化により鋼の強度を高めるのに有用な元素である。したがって、含有させてもよい。しかしながら、過剰に含有させると、熱間圧延以前の高温状態において鋼中に粗大なＴｉ炭化物または窒化物を多量に形成してしまい、延性等の加工性を劣化させる場合がある。したがって、Ｔｉ含有量は０．３％以下とすることが好ましい。上記作用による効果をより確実に得るにはＴｉ含有量を０．００５％以上とすることが好ましい。
【００４７】
（１０）Ｎｂ：０．１％以下
Ｎｂは、鋼中に炭化物や窒化物として析出することにより鋼の強度を高める作用を有する。また、これらの析出物がオーステナイトやフェライトの粗大化を抑制して、鋼組織の細粒化強化により鋼の強度を高めるのに有用な元素である。したがって、含有させてもよい。しかしながら、過剰に含有させると延性等の加工性を劣化させる場合がある。したがって、Ｎｂ含有量は０．１％以下とすることが好ましい。上記作用による効果をより確実に得るにはＮｂ含有量を０．００５％以上とすることが好ましい。
【００４８】
（１１）Ｃｕ：３％以下
Ｃｕは、低温で析出することにより鋼の強度を高める作用を有する。したがって、含有させてもよい。しかしながら、過剰に含有させるとＣｕチェッキングを惹き起こす。したがって、Ｃｕ含有量は３％以下とすることが好ましい。さらに好ましくは２％以下である。上記作用による効果をより確実に得るにはＣｕ含有量を０．０２％以上とすることが好ましい。さらに好ましくは０．１％以上である。
【００４９】
（１２）Ｎｉ：１％以下
Ｎｉは、オーステナイトからフェライトへの変態温度を低下させる作用を有し、熱間圧延の圧延完了温度を低下させることを可能にするので、鋼組織微細化を促進して細粒化強化により鋼の強度を高めるのに有用な元素である。また、Ｃｕを含有させる場合には、Ｃｕチェッキングを抑制する作用を有する。したがって、含有させてもよい。しかしながら、過剰に含有させても上記作用による効果は飽和してコスト的に不利になる。したがって、Ｎｉ含有量は１％以下とすることが好ましい。上記作用による効果をより確実に得るにはＮｉ含有量を０．０３％以上とすることが好ましい。さらに好ましくは０．０５％以上である。
【００５０】
（１３）Ｂ：０．００５％以下
Ｂは、凝固中に生成する酸化物や窒化物を微細化して、鋳片の健全性を保つ作用を有する。したがって、含有させてもよい。しかしながら、過剰に含有させても上記作用による効果は飽和してしまいコスト的に不利になる。したがって、Ｂ含有量は０．００５％以下とすることが好ましい。上記作用による効果をより確実に得るにはＢ含有量を０．０００１％以上とすることが好ましい。さらに好ましくは０．０００２％以上である。
【００５１】
２．合金化溶融亜鉛めっき層、めっき基材である鋼板表層部の脱炭層
合金化溶融亜鉛めっき層およびめっき基材である鋼板の表層部は、以下の（ｉ）または（ｉｉ）を満足するものとする。
【００５２】
（ｉ）合金化溶融亜鉛めっき層のＦｅ質量濃度を０．０８０以上とし、さらに、めっき付着量とＦｅ質量濃度との積（拡散Ｆｅ量）を６．０ｇ／ｍ２以下とする。
合金化溶融亜鉛めっき層のＦｅ質量濃度が０．０８０（すなわち８．０質量％）未満では合金化溶融亜鉛めっき層の表層部にη相が残存する場合がある。したがって、合金化溶融亜鉛めっき層のＦｅ質量濃度は０．０８０以上とする。好ましくは０．０９０以上である。
【００５３】
溶融亜鉛めっき層へのＦｅの拡散総量の指標となる拡散Ｆｅ量が６．０ｇ／ｍ２超えるほどまでに合金化を進行させると、合金化溶融亜鉛めっき工程における還元焼鈍炉の雰囲気を高露点としない場合、すなわちめっき基材をなす鋼板がその表層部に有する脱炭層が薄い（具体的には５μｍ未満）場合に、合金化処理後において鋼板表層部の結晶粒の一部が剥離し、耐パウダリング性が著しく劣化する場合がある。したがって、拡散Ｆｅ量は６．０ｇ／ｍ２以下とする。好ましくは５．５ｇ／ｍ２以下である。
【００５４】
（ｉｉ）鋼板の表層部に５μｍ以上の平均厚みを有する脱炭層を設け、さらに、合金化溶融亜鉛めっき層のＦｅ質量濃度を０．０８０以上０．１３０以下（すなわち、８．０質量％以上１３．０質量％以下）とする。
【００５５】
合金化溶融亜鉛めっき工程における還元焼鈍炉の雰囲気を高露点とすることにより、拡散Ｆｅ量を６．０ｇ／ｍ２以下に制限せずとも、良好な耐パウダリング性を確保することが可能となる。
【００５６】
ここで、還元焼鈍炉の雰囲気を高露点とすることの指標として、還元焼鈍炉の雰囲気を高露点とすることによって生じる、めっき基材である鋼板の表層部の脱炭層の厚さを用いることができ、当該脱炭層の平均厚みを５μｍ以上とすることにより、めっき基材である鋼板の表層部の粒界にＺｎが浸入することが顕著となることが抑制され、粒界脆化により合金化処理後において鋼板表層部の結晶粒の一部が剥離して耐パウダリング性が著しく劣化することが抑制される。したがって、鋼板の表層部に５μｍ以上の平均厚みを有する脱炭層を設けることとする。脱炭層の平均厚みは１０μｍ以上とすることが好ましい。
【００５７】
なお、本発明において、「脱炭層」とは、めっき基材をなす鋼板の表層部（合金化溶融亜鉛めっき層との界面近傍）であって、その炭素含有量がバルクにおける炭素含有量の１／３以下である領域を意味する。
【００５８】
上記（ｉ）の場合と同様に、合金化溶融亜鉛めっき層のＦｅ質量濃度が０．０８０未満では合金化溶融亜鉛めっき層の表層部にη相が残存する場合がある。したがって、合金化溶融亜鉛めっき層のＦｅ質量濃度は０．０８０以上とする。好ましくは０．０９０以上である。
【００５９】
この場合、粒界脆化に起因する耐パウダリング性の劣化という観点から溶融亜鉛めっき層へのＦｅの拡散総量を制限する必要はないが、合金化処理が過度に進行すると、合金化溶融亜鉛めっき層のめっき基材である鋼板との界面側に厚いΓ相が形成されてしまうことにより、耐パウダリング性が劣化する。したがって、斯かる観点から合金化溶融亜鉛めっき層のＦｅ質量濃度を０．１３０以下とする。好ましくは０．１２０以下である。
【００６０】
３．鋼板と合金化溶融亜鉛めっき層との界面における鋼板の結晶粒の平均剥離個数
鋼板と合金化溶融亜鉛めっき層との界面における鋼板の結晶粒の平均剥離個数を１００μｍ当たり７個以下とする。
【００６１】
合金化処理後において鋼板表層部の結晶粒の一部が剥離した鋼板に加工を施すと、剥離した結晶粒を起点として著しいパウダリングが生じる。鋼板と合金化溶融亜鉛めっき層との界面における鋼板の結晶粒の平均剥離個数が７個を超えると、耐パウダリング性の劣化が著しくなる。したがって、鋼板と合金化溶融亜鉛めっき層との界面における鋼板の結晶粒の平均剥離個数は７個以下とする。好ましくは５個以下、さらに好ましくは３個以下、特に好ましくは２個以下である。
【００６２】
４．製造方法
上述した合金化溶融亜鉛めっき鋼板は以下の製造方法により製造することが好適である。
【００６３】
（１）熱間圧延工程
上記化学組成を有するスラブに熱間圧延を施して４００℃未満の温度域で巻き取って熱延鋼板とする。
【００６４】
ＳｉまたはＣｒの含有量の高い鋼板は、巻取温度を４００℃以上にすると巻取後において鋼板表層部の粒界酸化が著しく進行する場合がある。このような熱延鋼板に酸洗処理を施すと、著しく酸化が進行した粒界部が選択的に腐食され、鋼板表層部にクラックが形成される。このような酸洗鋼板に冷間圧延を施すと、酸洗鋼板におけるクラックは冷延鋼板におけるフラップとなる。このようにして形成されたフラップは、めっき基材である鋼板の表層部の粒界にＺｎが浸入することを助長し、粒界脆化を顕著にする。その結果、合金化処理後において鋼板表層部の結晶粒の一部が剥離し、耐パウダリング性が著しく劣化する。
【００６５】
したがって、巻取温度は４００℃未満とする。好ましくは３５０℃未満である。巻取温度は低いほど好ましいので、耐パウダリング性の観点からは巻取温度の下限を規定する必要はなく、室温であってもかまわない。なお、巻取後におけるコイル内部の復熱による粒界酸化を抑制する観点から、巻取後の鋼帯に対して散水冷却を施してもよい。
【００６６】
後述するように、熱間圧延工程における巻取温度、連続溶融亜鉛めっき工程における還元焼鈍炉内の雰囲気制御、合金化溶融亜鉛めっき層のＦｅ質量濃度や合金化溶融亜鉛めっき層の付着量の調整により、高張力鋼板の合金元素として有望視されているＳｉおよびＣｒを従来よりも有効に活用することができるようになる。
【００６７】
しかしながら、ＳｉおよびＣｒの含有量が低いほど操業上有利であるので、合金元素の添加以外の手段によって鋼の強度を高め、ＳｉおよびＣｒの含有量の低減を可能にすることが好ましい。
【００６８】
そこで、熱間完了温度をＡｒ３点以上として、熱間圧延完了後０．４秒間以内に７２０℃以下の温度域まで冷却することにより、鋼組織を細粒化することが好ましい。
（２）酸洗工程および冷間圧延工程
酸洗処理および冷間圧延処理は常法によればよい。
【００６９】
（３）連続溶融亜鉛めっき工程
連続溶融亜鉛めっき工程は、（Ｘ）水素濃度：１体積％以上３０体積％以下かつ露点：−２０℃未満の窒素−水素雰囲気下で７００℃以上の温度域に保持する還元焼鈍を施したのちに溶融亜鉛めっきを施し、さらに合金化処理を施して、Ｆｅ質量濃度を０．０８０以上かつ拡散Ｆｅ量を６．０ｇ／ｍ２以下に調整するか、（Ｙ）水素濃度：１体積％以上３０体積％以下かつ露点：−２０℃以上１０℃以下の窒素−水素雰囲気下で７００℃以上の温度域に保持する還元焼鈍を施したのちに溶融亜鉛めっきを施し、さらに合金化処理を施して、Ｆｅ質量濃度を０．０８０以上０．１３０以下に調整するものとする。
【００７０】
連続溶融亜鉛めっき工程における還元焼鈍の雰囲気は、水素濃度が１体積％以上３０体積％以下の窒素−水素雰囲気とする。
連続溶融亜鉛めっき工程における還元焼鈍は、鋼板表層部のＦｅ酸化物を還元して清浄かつ活性にすることにより溶融亜鉛との親和性を高めるために施す。水素濃度が１体積％未満では、鋼板表層部のＦｅ酸化物を還元して清浄かつ活性にすることが困難となる場合がある。したがって、水素濃度が１体積％以上とする。一方、水素濃度が３０体積％を超えるとコスト的に不利となる。したがって、水素濃度は３０体積％以下とする。
【００７１】
上述したように、還元焼鈍雰囲気の高露点化により良好な耐パウダリング性を確保することが可能となるが、還元焼鈍雰囲気の高露点化はハースロール疵が発生する可能性を高める。そこで、還元焼鈍雰囲気の露点を−２０℃以上に高める場合には、水素濃度を低くすることが好ましい。具体的には、２５体積％以下とすることが好ましく、１５体積％以下とすることがさらに好ましく、５体積％以下とすることが特に好ましい。
【００７２】
なお、還元焼鈍の雰囲気には、不可避的ガスとして、Ｈ２Ｏ、ＣＯ２、ＣＯ等が微量に含まれる場合がある。
連続溶融亜鉛めっき工程における還元焼鈍の雰囲気の露点を−２０℃未満とする場合には、溶融亜鉛めっき処理および合金化処理の条件を適切に設定することによって、拡散Ｆｅ量を６．０ｇ／ｍ２以下に調整する。
【００７３】
還元焼鈍の雰囲気の露点が−２０℃未満では、めっき基材である鋼板の表層部の粒界にＺｎが浸入することを抑制することが困難である。したがって、溶融亜鉛めっき層へのＦｅの拡散総量を制限することにより、合金化処理後において鋼板表層部の結晶粒の一部が剥離するのを抑制し、剥離した結晶粒を起点とする著しいパウダリングを抑制する必要がある。このため、溶融亜鉛めっき処理および合金化処理の条件を適切に設定することによって、拡散Ｆｅ量を６．０ｇ／ｍ２以下に調整する。
【００７４】
この場合、溶融亜鉛めっき層へのＦｅの拡散総量を制限する必要が生じるものの、還元焼鈍の雰囲気の露点を低くすることができるので、ハースロール疵の発生をより確実に防止することができるという利点がある。
【００７５】
なお、合金化溶融亜鉛めっき層の表層部にη相が残存するのを防ぐために、合金化処理において合金化溶融亜鉛めっき層のＦｅ質量濃度を０．０８０以上に調整する。
一方、連続溶融亜鉛めっき工程における還元焼鈍の雰囲気の露点を−２０℃以上とする場合には、めっき基材である鋼板の表層部の粒界にＺｎが浸入することを抑制することが可能となるので、溶融亜鉛めっき層へのＦｅの拡散総量を制限する必要がなくなる。但し、露点が１０℃を超えると鋼板表層部のＦｅ酸化物を還元して清浄かつ活性にすることが困難となる場合があるので、露点は１０℃以下とする。
【００７６】
なお、合金化溶融亜鉛めっき層の表層部にη相が残存するのを防ぐために、合金化処理において合金化溶融亜鉛めっき層のＦｅ質量濃度を０．０８０以上に調整する。また、合金化溶融亜鉛めっき層のめっき基材である鋼板との界面側に厚いΓ相が形成されてしまうことによる耐パウダリング性の劣化を抑制するために、合金化処理において合金化溶融亜鉛めっき層のＦｅ質量濃度を０．１３０以下に調整する。
【００７７】
還元焼鈍は、鋼板表層部のＦｅ酸化物を還元して清浄かつ活性にするために７００℃以上の温度域で保持することとする。好ましくは７５０℃以上である。還元焼鈍において保持する温度の上限は特に規定しないが、過度に高温化すると還元焼鈍炉の損傷が著しくなる場合があるので、９００℃以下とすることが好ましい。
【００７８】
還元焼鈍後に行われる溶融亜鉛めっきおよび合金化処理は常法によればよい。
【実施例】
【００７９】
表１に示す化学組成を有するスラブを準備し、熱間圧延試験機を用いて熱間圧延を施して３．５ｍｍ厚の熱延鋼板とし、１００〜５００℃の温度範囲で巻取温度を変更する巻取シミュレーションを施した。この際、熱間圧延完了温度はＡｒ３点以上とし、熱間圧延完了後０．４秒間以内に７２０℃以下の温度域まで冷却した。
【００８０】
【表１】
0005545077.tif 000002
【００８１】
このようにして得られた熱延鋼板に酸洗および冷間圧延を施して厚さ０．８０ｍｍの冷延鋼板とした。得られた冷延鋼板から幅８０ｍｍ、長さ２００ｍｍの試験材を採取し、連続溶融亜鉛めっき試験機を用いて、表２に示される種々の条件で還元焼鈍および合金化溶融亜鉛めっきを施した。
【００８２】
【表２】
0005545077.tif 000003
【００８３】
すなわち、上記試験材を窒素雰囲気中で５００℃に予備加熱したのち、水素濃度：０．５〜４０体積％、残部窒素からなる雰囲気中で、露点を−４５〜１５℃の範囲で変更し、８５０℃で６０秒間保持する還元焼鈍を施した。その後、４７０℃まで冷却し、浴温：４６０℃、Ａｌ濃度：０．１２質量％でＦｅが飽和した溶融亜鉛めっき浴に浸漬して引き上げ、めっき面に高圧ガスを吹き付けて付着量を５０ｇ／ｍ２狙いとし、一旦室温まで冷却した。このようにして得られた溶融亜鉛めっき鋼板を、５００℃に保持した溶融塩中に浸漬し、種々の時間で合金化処理を施した。このようにして、合金化溶融亜鉛めっき層のＦｅ質量濃度が０．０７〜０．１５の範囲である合金化溶融亜鉛めっき鋼板を製作した。
【００８４】
（１）めっき性
めっき性については、濡れ性と合金化処理性の観点から評価した。
すなわち、濡れ性については、めっき上がりの状態で板面内に１つでも点状不めっきがあれば不めっきの判断とした。合金化溶融亜鉛めっき層のＦｅ質量濃度は加熱時間を変化させることによって調整したが、合金化処理時間を９０秒間超としても０．０８０に満たない場合は合金化遅延と評価した。
【００８５】
（２）合金化溶融亜鉛めっき層の化学組成
合金化溶融亜鉛めっき層のＺｎ、Ａｌ、Ｆｅなどの含有量は、インヒビターを添加した１０％塩酸水溶液中に合金化溶融亜鉛めっき鋼板を浸漬し、合金化溶融亜鉛めっき層を溶解した後、得られた溶液をＩＣＰ分光分析法で測定することにより特定した。
【００８６】
（３）脱炭層厚み 
脱炭層厚みは鋼中のＣ濃度に対応することから、鋼板界面からの深さ方向の距離を明確にするため、上記合金化溶融亜鉛めっき層を溶解した後のめっき基材である鋼板を水洗し、十分に乾燥してＧＤＳ分析供試材とした。深さ方向の炭素の分析条件については、装置はマーカス型高周波グロー放電発光分析装置（（株）堀場製作所製ＪＹ−５０００ＲＦ）を使用し、放電面積４ｍｍφ、ＲＦ出力３５Ｗ、アルゴン圧６００Ｐａを採用し、深さ２００μｍまで分析を実施した。脱炭層厚みは、深さ方向でＣ濃度が変化しなくなったバルク濃度に対してその１／３以下のＣ濃度に対応する厚みと定義した。
【００８７】
（４）断面ＳＥＭ観察
合金化溶融亜鉛めっき鋼板の断面を鏡面研磨後、ナイタールエッチを行い、鋼板と合金化溶融亜鉛めっき層との界面を５視野観察し、１００μｍ当たりの鋼板の結晶粒の剥離個数をカウントして平均することにより、鋼板と合金化溶融亜鉛めっき層との界面における鋼板の結晶粒の平均剥離個数を求めた。結晶粒の剥離有り無しの代表写真を図１および図２示す。
【００８８】
（５）パウダリング試験
供試材から直径６０ｍｍの円板を打ち抜き、防錆油として出光興産製ＳＫＷ９２を２ｇ／ｍ２塗油し、ポンチ直径：３０ｍｍ、ダイス直径：３５．４ｍｍ、ダイス肩半径：３ｍｍ、ブランクホルダー力：４．９ｋＮ（５００ｋｇｆ）で円筒絞り試験を行った。円筒絞り前後の質量を測定し、パウダリング量を測定した。供試材あたりのパウダリング量が５０ｍｇ以下であるとき良好であると判断した。
【図１】
0005545077.tif 000004
【図２】
0005545077.tif 000005